(57)【要約】【課題】保存安定性の高い脱アルコール型室温硬化性オルガノポリシロキサン組成物を安定的に得る製造方法を提供する。【解決手段】［１］（Ａ）ケイ素原子結合水酸基含有オルガノポリシロキサンと（Ｂ）特定の加水分解性オルガノシランを混合機中で分散する、［２］これに（Ｃ１）Ｎ原子含有有機化合物を加え分散させる、［３］これに（Ｄ）特定の無機質充填剤を添加し分散させる、［４］これに（Ｅ）窒素含有官能性基含有アルコキシシラン（接着促進剤）、（Ｆ）オルガノシラザン化合物、（Ｇ）ケテンシリルアセタール型化合物及び／又は２−メチルジアルコキシシリルプロピオン酸エステル又はそれらの部分加水分解物、及び（Ｃ２）硬化触媒から選ばれる成分を加え十分に均質になるまで分散して組成物を調製する、［５］組成物から揮発成分を取り除く（但し、これ以前で揮発成分は取り除かない）の工程を含む組成物の製造方法。【選択図】なし【特許請求の範囲】
【請求項１】
以下の工程［１］〜［５］を含むことを特徴とする室温硬化性オルガノポリシロキサン組成物の製造方法。
［１］：（Ａ）ケイ素原子に結合した水酸基を１分子中に少なくとも２個含有するオルガノポリシロキサンと、（Ｂ）下記一般式（１）
（Ｒ1）(4-n)Ｓｉ（ＯＲ2）n      （１）
（式中、Ｒ1がビニル基であり、Ｒ2がメチル基であり、ｎは２又は３である。）
で示される加水分解性オルガノシランを、混合機中で分散し、ブレンドを形成する工程；
［２］：該ブレンドに、（Ｃ１）分子内に少なくとも１個のＮ原子を有する有機化合物を加え、分散させる工程；
［３］：工程［２］を経て得られた該ブレンドに、（Ｄ）炭酸カルシウム、アルミナ、酸化アルミニウム、水酸化アルミニウム、シリカ、カーボン、チタニア、酸化亜鉛、炭酸亜鉛、クレー及びマイカからなる群から選ばれる少なくとも１種の無機質充填剤を添加し、分散させてベースを作製する工程；
［４］：該ベースに、下記の（Ｅ）、（Ｆ）、（Ｇ）及び（Ｃ２）成分から選ばれる１種又は２種以上の成分を加え、十分に均質になるまで分散して室温硬化性オルガノポリシロキサン組成物を調製する工程；
（Ｅ）下記一般式（２）で示される窒素含有官能性基を有するアルコキシシランからなる接着促進剤、
（Ｒ3Ｏ）(3-q)Ｓｉ（Ｒ3）qＸ      （２）
（式中、Ｒ3は炭素原子数１〜８のアルキル基又はハロアルキル基であり、Ｘはアミノ基、ケチミノ基、イソシアネート基及びウレイド基からなる群から選ばれる少なくとも１種の基によって官能化された、１価の脂肪族炭化水素基又は芳香族炭化水素基であり、ｑは０〜２である。）
（Ｆ）下記一般式（３）で示されるオルガノシラザン化合物、
【化１】
2016121262.tif 000020
（式中、Ｒ4は水素原子、炭素原子数１〜３のアルキル基又はビニル基であり、Ｒ4は互いに同一であっても異種の基であってもよい。）
（Ｇ）下記一般式（４）で示されるケテンシリルアセタール型化合物及び／又は下記一般式（５）で示される２−メチルジアルコキシシリルプロピオン酸エステル又はそれらの部分加水分解物、
（Ｒ5Ｏ）2ＳｉＲ6ＯＣ（ＯＲ6）ＣＨＣＨ3      （４）
（Ｒ5Ｏ）2Ｓｉ（ＣＨ3）ＣＨ（ＣＨ3）ＣＯＯＲ6      （５）
（式中、Ｒ5は炭素原子数１〜４のアルキル基であり、Ｒ6は炭素原子数１〜１２の非置換又は置換のアルキル基であり、Ｒ5、Ｒ6は互いに同一であっても異種の基であってもよい。）
（Ｃ２）硬化触媒、
及び、
［５］：工程［４］で得られた室温硬化性オルガノポリシロキサン組成物から揮発成分を取り除く工程（但し、工程［１］〜［３］において揮発成分を取り除く工程を除く。）。
【請求項２】
工程［４］において、（Ｅ）、（Ｆ）及び（Ｃ２）成分、又は（Ｅ）、（Ｇ）及び（Ｃ２）成分を加えて、十分に均質になるまで分散して室温硬化性オルガノポリシロキサン組成物を調製するものである請求項１記載の室温硬化性オルガノポリシロキサン組成物の製造方法。
【請求項３】
バッチプロセスである請求項１又は２記載の室温硬化性オルガノポリシロキサン組成物の製造方法。
【請求項４】
（Ｃ２）成分の硬化触媒が、分子内に少なくとも１個のグアニジン骨格を有する非ケイ素系有機化合物、分子内に少なくとも１個のグアニジン骨格を有するシラン化合物、有機スズ触媒及び有機ビスマス触媒から選ばれる少なくとも１種である請求項１〜３のいずれか１項記載の室温硬化性オルガノポリシロキサン組成物の製造方法。
【請求項５】
（Ｅ）成分の接着促進剤が、アミノアルキルアルコキシシラン、ケチミノアルキルアルコキシシラン及びウレイドアルキルアルコキシシランからなる群から選ばれる少なくとも１種である請求項１〜４のいずれか１項記載の室温硬化性オルガノポリシロキサン組成物の製造方法。
【請求項６】
室温硬化性オルガノポリシロキサン組成物の揮発分が７０℃、２４時間の条件に曝された場合、質量換算で７．０％以下であることを特徴とする請求項１〜５のいずれか１項記載の室温硬化性オルガノポリシロキサン組成物の製造方法。
【請求項７】
工程［１］〜［５］の全工程時間が４８時間以内であることを特徴とする請求項１〜６のいずれか１項記載の室温硬化性オルガノポリシロキサン組成物の製造方法。
【請求項８】
請求項１〜７のいずれか１項記載の製造方法で得られた室温硬化性オルガノポリシロキサン組成物を硬化させることにより得られる自動車オイルシール。
【請求項９】
請求項１〜７のいずれか１項記載の製造方法で得られた室温硬化性オルガノポリシロキサン組成物を硬化させることにより得られる建築用シーラント。
【請求項１０】
請求項１〜７のいずれか１項記載の製造方法で得られた室温硬化性オルガノポリシロキサン組成物を硬化させることにより得られる電気電子部品。
【発明の詳細な説明】
【技術分野】
【０００１】
本発明は、空気中に放出（曝露）することでエラストマー状の固形物（シリコーンゴム弾性体）へと硬化する室温硬化性オルガノポリシロキサン組成物の製造方法、並びに該方法で得られた室温硬化性オルガノポリシロキサン組成物を硬化させることにより得られる自動車オイルシール、建築用シーラント及び電気電子部品に関する。
【背景技術】
【０００２】
エラストマー状の固形物（シリコーンゴム弾性体）へと硬化する室温硬化性のオルガノポリシロキサン組成物はよく知られている。典型的にかかる組成物は、ベースポリマーの反応性末端基として、一般的にシラノール基（ケイ素原子に結合した水酸基）を有するポリジオルガノシロキサン（ベースポリマー）を、例えばアルケニルオキシシラン、オキシムシラン、アセトキシシラン、アルコキシシラン、又はアミノシランのようなポリジオルガノシロキサン用の加水分解性オルガノシラン架橋剤と混合することにより得られる。これらの材料は、室温で大気中の水分に曝されると、ポリジオルガノシロキサンと反応したオルガノシラン架橋剤が加水分解・縮合し、相当するガスを放出すると同時に架橋することで硬化する。
上述した硬化可能な組成物の重要な用途の１つは、自動車用オイルシールや建築用防水シール材、並びに電気電子部品の分野にて使用され、期待される性能としては一般に意匠性を保持するための外観や施工性のための性状、エラストマーとしての物性や基材との接着性である。
【０００３】
これらの組成物に用いられる無機質充填剤（フィラー）は、ノンフィラー系エラストマーのみでは得られないようなゴム物性（機械的強度）や耐薬品性、接着性を与えるために使用される。それら無機質充填剤は通常、さまざまな粒子径を有しており、それら無機質充填剤の表面は無処理のものや脂肪酸等の処理剤にて処理されている。無機質充填剤の一例としては、乾式シリカ（ヒュームドシリカ）、焼成シリカ、沈降シリカ（湿式シリカ）、重質炭酸カルシウム、コロイド質炭酸カルシウム、アルミナ、酸化アルミニウム、水酸化アルミニウム、カーボンブラック、チタニア、酸化亜鉛、炭酸亜鉛、クレー及びマイカ等が挙げられ、それら全ては、硬化生成物（シリコーンゴム）に機械的強度や耐薬品性、接着性を与える目的で用いられる。
【０００４】
また、室温硬化性オルガノポリシロキサン組成物には、様々な基材、特に金属（アルミニウムや鉄等）やプラスチック（ポリブチレンテレフタレートやポリカーボネート、変性ポリプロピレンオキサイド等）に対する接着性を高めるために、接着促進剤を添加させていることが一般的である。標準的に用いられる接着促進剤としては、例えば、アミノアルキルアルコキシシラン、エポキシアルキルアルコキシシラン、メルカプトアルキルアルコキシシラン及びそれらの誘導体のようなアルコキシシランが挙げられる。
【０００５】
接着促進剤として用いられてきた化合物の別の群は、例えば、米国特許第３５１７００１号、米国特許第３７０８４６７号及び米国特許第４１００１２９号明細書（ゼネラルエレクトリックカンパニー）（特許文献１〜３）に記載されるようなイソシアヌレートを含むケイ素化合物である。典型的にこれは、下記式で示される化合物である。
【化１】
2016121262.tif 000002
（式中、Ｄ置換基の１つは、−Ｒy−Ｓｉ−（Ｒ3p）（ＯＲ33-p）（ここでＲは、アルキレンアリーレン、アルキレン、シクロアルキレン及びそれらのハロゲン置換誘導体から選択される二価の炭化水素基であり、Ｒ3は、８個以下の炭素原子を有するアルキル又はハロアルキル基であり、ｐは、０〜３であり、ｙは１である）を含有する。残りのＤ置換基は、上述の−Ｒy−Ｓｉ−（Ｒ3p）（ＯＲ33-p）、スチリル、ビニル、アリル、クロロアリル又はシクロヘキセニルから選択される。）
【０００６】
但し、室温硬化性オルガノポリシロキサン組成物にこれらの接着促進剤を添加したとしても、必ずしも期待する接着が得られるとは限らない場合があり、この場合、上記の無機質充填剤を併用することで期待する接着性が得られる場合が多い。しかし、その中のある種の無機質充填剤には、シリコーンオイル中に分散させる際、自己同士が凝集して意匠性を損なうほか、分散性が低下するためチキソ性が低下し、形状保持性が悪化する、即ち流動してしまう組成物となるものが存在する。この傾向を低減するために、表面が疎水化処理された無機質充填剤を使用することが適切である。適切な疎水化処理剤としては、例えば脂肪酸、オルガノクロロシラン、オルガノポリシロキサン、及びヘキサメチルジシラザンが挙げられる。そのような表面処理を施した無機質充填剤を使用することで、形状保持性はある程度向上するが、その効果が十分でなかったり、表面処理された無機質充填剤の価格が高騰する問題がある。
【０００７】
室温硬化性オルガノポリシロキサン組成物の性状（粘度、流動性、チキソ性、形状保持性等）をコントロールするための技術としては、工程や原料添加方法を変更する方法が過去の技術として提案されている。一例を挙げると、特開平８−１０４８１６号公報（特許文献４）においては、接着促進剤であるアミノシランカップリング剤を充填剤より先に添加することで、流動性が向上するという提案がなされている。また特開２００５−２４７９２３号公報（特許文献５）においては、硬化触媒であるチタン触媒を硬化性ベースオイル中に先に添加し、その後無機質充填剤であるシリカ粉末を添加することで、保存性や透明性・低温硬化性が向上したり、経時における粘度上昇を抑えることができるとの提案がなされている。
【０００８】
形状保持性を向上させる技術としては、特許第２６１３４４６号公報（特許文献６）において、両末端水酸基を有するオルガノポリシロキサンにオキシムシランを添加し、無機充填剤、硬化触媒の順序にて調整することで、室温硬化性オルガノポリシロキサン組成物のチキソ性が増すことにより形状保持性が向上できるという提案がなされている。しかし、本提案では脱オキシム型の室温硬化性オルガノポリシロキサン組成物のみ得られ、他の硬化タイプ、例えば脱アセトン型や脱アルコール型、脱酢酸型には応用できないという制限があった。
【０００９】
その問題を解決するため、近年、特許第４３５１８１６号公報（特許文献７）においては、両末端水酸基を有するオルガノポリシロキサンにオルガノシランと硬化触媒を添加し、その後充填剤、接着促進剤の順にて添加、混合することで、チキソ性の高い種々硬化タイプの室温硬化性オルガノポリシロキサン組成物を得ることができるという提案がなされている。しかし、この提案では、特にバッチプロセスにおいては反応性が高いオルガノシラン、例えばビニルトリイソプロペノキシシラン、フェニルトリイソプロペノキシシラン等のアルケニルオキシシラン類、ビニルトリス（メチルエチルケトオキシム）シラン、ビニルトリス（メチルイソブチルケトオキシム）シラン、ビニルトリス（メチルプロピルケトオキシム）シラン、テトラ（メチルエチルケトオキシム）シラン、テトラ（メチルイソブチルケトオキシム）シラン、テトラ（メチルプロピルケトオキシム）シラン等のオキシムシラン類を用いた場合、同時に添加する硬化触媒により硬化が急激に進行する部分が生じ、釜内に硬化物ゲルが生じる他、充填剤を添加する際に空気中の湿気で硬化が進行したり、充填剤が含有する水分にて硬化が進行してしまい、得られる室温硬化性オルガノポリシロキサン組成物が高粘度になったり、硬化物ゲルが混入するため、シリコーンゴム硬化物の意匠性が損なわれる問題が生じていた。またメチルトリメトキシシランやビニルトリメトキシシラン等のアルコキシシランを用いた場合、最終生成物から揮発成分（上記の場合はメタノール）を取り除いたとしても、経時で揮発成分が生成し、添加する触媒によりクラッキング反応や触媒失活反応を起こすことから、保存安定性が低下するという問題を生じていた。
【先行技術文献】
【特許文献】
【００１０】
【特許文献１】米国特許第３５１７００１号明細書
【特許文献２】米国特許第３７０８４６７号明細書
【特許文献３】米国特許第４１００１２９号明細書
【特許文献４】特開平８−１０４８１６号公報
【特許文献５】特開２００５−２４７９２３号公報
【特許文献６】特許第２６１３４４６号公報
【特許文献７】特許第４３５１８１６号公報
【発明の概要】
【発明が解決しようとする課題】
【００１１】
本発明は、これらの問題を解決するためになされたもので、保存安定性の高い脱アルコール型室温硬化性オルガノポリシロキサン組成物を安定的に得るための製造方法を提供することを目的とするものである。
【課題を解決するための手段】
【００１２】
本発明者らは、上記目的を達成するため鋭意検討を重ねた結果、（Ａ）ケイ素原子に結合した水酸基（シラノール基）を１分子中に少なくとも２個含有するオルガノポリシロキサンと、（Ｂ）加水分解性オルガノシランを予め混合分散し、その後、（Ｃ１）分子内に少なくとも１個のＮ原子を有する有機化合物を添加することで、（Ａ）成分中のシラノール基と（Ｂ）成分中の加水分解性基を穏やかに反応させることにより、硬化物ゲルの混入や増粘を防ぐことができることを見出した。
また、その後無機質充填剤（Ｄ）を添加し、混合分散することで組成物に補強性を持たせることができ、また、目的に応じた速硬化性を得るために追加の硬化触媒（Ｃ２）を添加し、混合分散することで組成物に速硬化性を付与することができ、更に、目的に応じた接着性を得るために、接着促進剤（Ｅ）を添加し、混合分散することで組成物に自己接着性を付与することができ、更にまた、目的に応じた良好な保存性を得るために、シラザン化合物（Ｆ）もしくは後述する一般式（４）で示されるケテンシリルアセタール型化合物及び／又は一般式（５）で示される２−メチルジアルコキシシリルプロピオン酸エステル又はそれらの部分加水分解物（Ｇ）を添加することで、良好な保存安定性を有する室温硬化性オルガノポリシロキサン組成物を得ることに成功し、本発明をなすに至った。
【００１３】
従って、本発明は、下記に示す室温硬化性オルガノポリシロキサン組成物の製造方法等を提供するものである。
〔１〕
以下の工程［１］〜［５］を含むことを特徴とする室温硬化性オルガノポリシロキサン組成物の製造方法。
［１］：（Ａ）ケイ素原子に結合した水酸基を１分子中に少なくとも２個含有するオルガノポリシロキサンと、（Ｂ）下記一般式（１）
（Ｒ1）(4-n)Ｓｉ（ＯＲ2）n      （１）
（式中、Ｒ1がビニル基であり、Ｒ2がメチル基であり、ｎは２又は３である。）
で示される加水分解性オルガノシランを、混合機中で分散し、ブレンドを形成する工程；
［２］：該ブレンドに、（Ｃ１）分子内に少なくとも１個のＮ原子を有する有機化合物を加え、分散させる工程；
［３］：工程［２］を経て得られた該ブレンドに、（Ｄ）炭酸カルシウム、アルミナ、酸化アルミニウム、水酸化アルミニウム、シリカ、カーボン、チタニア、酸化亜鉛、炭酸亜鉛、クレー及びマイカからなる群から選ばれる少なくとも１種の無機質充填剤を添加し、分散させてベースを作製する工程；
［４］：該ベースに、下記の（Ｅ）、（Ｆ）、（Ｇ）及び（Ｃ２）成分から選ばれる１種又は２種以上の成分を加え、十分に均質になるまで分散して室温硬化性オルガノポリシロキサン組成物を調製する工程；
（Ｅ）下記一般式（２）で示される窒素含有官能性基を有するアルコキシシランからなる接着促進剤、
（Ｒ3Ｏ）(3-q)Ｓｉ（Ｒ3）qＸ      （２）
（式中、Ｒ3は炭素原子数１〜８のアルキル基又はハロアルキル基であり、Ｘはアミノ基、ケチミノ基、イソシアネート基及びウレイド基からなる群から選ばれる少なくとも１種の基によって官能化された、１価の脂肪族炭化水素基又は芳香族炭化水素基であり、ｑは０〜２である。）
（Ｆ）下記一般式（３）で示されるオルガノシラザン化合物、
【化２】
2016121262.tif 000003
（式中、Ｒ4は水素原子、炭素原子数１〜３のアルキル基又はビニル基であり、Ｒ4は互いに同一であっても異種の基であってもよい。）
（Ｇ）下記一般式（４）で示されるケテンシリルアセタール型化合物及び／又は下記一般式（５）で示される２−メチルジアルコキシシリルプロピオン酸エステル又はそれらの部分加水分解物、
（Ｒ5Ｏ）2ＳｉＲ6ＯＣ（ＯＲ6）ＣＨＣＨ3      （４）
（Ｒ5Ｏ）2Ｓｉ（ＣＨ3）ＣＨ（ＣＨ3）ＣＯＯＲ6      （５）
（式中、Ｒ5は炭素原子数１〜４のアルキル基であり、Ｒ6は炭素原子数１〜１２の非置換又は置換のアルキル基であり、Ｒ5、Ｒ6は互いに同一であっても異種の基であってもよい。）
（Ｃ２）硬化触媒、
及び、
［５］：工程［４］で得られた室温硬化性オルガノポリシロキサン組成物から揮発成分を取り除く工程（但し、工程［１］〜［３］において揮発成分を取り除く工程を除く。）。
〔２〕
工程［４］において、（Ｅ）、（Ｆ）及び（Ｃ２）成分、又は（Ｅ）、（Ｇ）及び（Ｃ２）成分を加えて、十分に均質になるまで分散して室温硬化性オルガノポリシロキサン組成物を調製するものである〔１〕記載の室温硬化性オルガノポリシロキサン組成物の製造方法。
〔３〕
バッチプロセスである〔１〕又は〔２〕記載の室温硬化性オルガノポリシロキサン組成物の製造方法。
〔４〕
（Ｃ２）成分の硬化触媒が、分子内に少なくとも１個のグアニジン骨格を有する非ケイ素系有機化合物、分子内に少なくとも１個のグアニジン骨格を有するシラン化合物、有機スズ触媒及び有機ビスマス触媒から選ばれる少なくとも１種である〔１〕〜〔３〕のいずれかに記載の室温硬化性オルガノポリシロキサン組成物の製造方法。
〔５〕
（Ｅ）成分の接着促進剤が、アミノアルキルアルコキシシラン、ケチミノアルキルアルコキシシラン及びウレイドアルキルアルコキシシランからなる群から選ばれる少なくとも１種である〔１〕〜〔４〕のいずれかに記載の室温硬化性オルガノポリシロキサン組成物の製造方法。
〔６〕
室温硬化性オルガノポリシロキサン組成物の揮発分が７０℃、２４時間の条件に曝された場合、質量換算で７．０％以下であることを特徴とする〔１〕〜〔５〕のいずれかに記載の室温硬化性オルガノポリシロキサン組成物の製造方法。
〔７〕
工程［１］〜［５］の全工程時間が４８時間以内であることを特徴とする〔１〕〜〔６〕のいずれかに記載の室温硬化性オルガノポリシロキサン組成物の製造方法。
〔８〕
〔１〕〜〔７〕のいずれかに記載の製造方法で得られた室温硬化性オルガノポリシロキサン組成物を硬化させることにより得られる自動車オイルシール。
〔９〕
〔１〕〜〔７〕のいずれかに記載の製造方法で得られた室温硬化性オルガノポリシロキサン組成物を硬化させることにより得られる建築用シーラント。
〔１０〕
〔１〕〜〔７〕のいずれかに記載の製造方法で得られた室温硬化性オルガノポリシロキサン組成物を硬化させることにより得られる電気電子部品。
【発明の効果】
【００１４】
本発明の室温硬化性オルガノポリシロキサン組成物の製造方法によれば、保存安定性が良好な室温硬化性オルガノポリシロキサン組成物を安定的に製造することができる。また得られた組成物の外観も良好であるため、意匠性や粘度安定性に優れる。本製造方法により得られる室温硬化性オルガノポリシロキサン組成物は、硬化触媒の添加量を自由に決定できるため、硬化性の調整が非常に簡便である。本発明により得られる室温硬化性オルガノポリシロキサン組成物は、自動車分野、建築用シーラント分野、電気電子用接着剤等の用途として好適に用いることができる。
なお、本発明において「室温」又は「常温」とは、特段の規定がない場合、通常０〜３５℃、特に２０℃±１０℃の範囲を意味する。
【発明を実施するための形態】
【００１５】
本発明の製造方法により得られる室温硬化性オルガノポリシロキサン組成物は、下記（Ａ）、（Ｂ）、（Ｃ１）及び（Ｄ）成分を含有し、更に下記（Ｅ）、（Ｆ）、（Ｇ）及び（Ｃ２）成分から選ばれる１種又は２種以上を含有してなるものである。
（Ａ）ケイ素原子に結合した水酸基を１分子中に少なくとも２個含有するオルガノポリシロキサン、
（Ｂ）下記一般式（１）で示される加水分解性オルガノシラン、
（Ｒ1）(4-n)Ｓｉ（ＯＲ2）n      （１）
（式中、Ｒ1がビニル基であり、Ｒ2がメチル基であり、ｎは２又は３である。）
（Ｃ１）分子内に少なくとも１個のＮ原子を有する有機化合物、
（Ｄ）炭酸カルシウム、アルミナ、酸化アルミニウム、水酸化アルミニウム、シリカ、カーボン、チタニア、酸化亜鉛、炭酸亜鉛、クレー及びマイカからなる群から選ばれる少なくとも１種の無機質充填剤、
（Ｅ）下記一般式（２）で示される窒素含有官能性基を有するアルコキシシランからなる接着促進剤、
（Ｒ3Ｏ）(3-q)Ｓｉ（Ｒ3）qＸ      （２）
（式中、Ｒ3は炭素原子数１〜８のアルキル基又はハロアルキル基であり、Ｘはアミノ基、ケチミノ基、イソシアネート基及びウレイド基からなる群から選ばれる少なくとも１種の基によって官能化された、１価の脂肪族炭化水素基又は芳香族炭化水素基であり、ｑは０〜２である。）
（Ｆ）下記一般式（３）で示されるオルガノシラザン化合物、
【化３】
2016121262.tif 000004
（式中、Ｒ4は水素原子、炭素原子数１〜３のアルキル基又はビニル基であり、Ｒ4は互いに同一であっても異種の基であってもよい。）
（Ｇ）下記一般式（４）で示されるケテンシリルアセタール型化合物及び／又は下記一般式（５）で示される２−メチルジアルコキシシリルプロピオン酸エステル又はそれらの部分加水分解物、
（Ｒ5Ｏ）2ＳｉＲ6ＯＣ（ＯＲ6）ＣＨＣＨ3      （４）
（Ｒ5Ｏ）2Ｓｉ（ＣＨ3）ＣＨ（ＣＨ3）ＣＯＯＲ6      （５）
（式中、Ｒ5は炭素原子数１〜４のアルキル基であり、Ｒ6は炭素原子数１〜１２の非置換又は置換のアルキル基であり、Ｒ5、Ｒ6は互いに同一であっても異種の基であってもよい。）
（Ｃ２）硬化触媒。
【００１６】
以下、各成分について詳細に説明する。
【００１７】
［（Ａ）成分］
（Ａ）成分であるケイ素原子に結合した水酸基（即ち、シラノール基）を１分子中に少なくとも２個含有するオルガノポリシロキサンは、本発明の組成物の主剤（ベースポリマー）として作用するものであり、種々の構造で表されるが、その中でも最も単純な構造としては下記一般式（６）で表される主鎖がジオルガノシロキサン単位の繰返しからなり、分子鎖両末端がヒドロキシジオルガノシロキシ基で封鎖されたα，ω−シラノール基封鎖直鎖状ジオルガノポリシロキサンが挙げられる。
ＨＯ（Ｒ2ＳｉＯ）LＨ      （６）
（式中、Ｒはそれぞれ独立に、炭素原子数１〜２０のアルキル基、炭素原子数２〜２０のアルケニル基、炭素原子数６〜２０のアリール基又はそれらの水素原子の一部がハロゲン原子で置換された基であり、Ｌは１０以上の整数で、このジオルガノポリシロキサンの２３℃における粘度が１００〜２０万ｍＰａ・ｓの範囲となる数である。）
【００１８】
上記式（６）中、Ｒはそれぞれ独立に、炭素原子数１〜２０のアルキル基、炭素原子数２〜２０のアルケニル基、炭素原子数６〜２０のアリール基又はそれらの水素原子の一部がハロゲン原子で置換された基であり、アルキル基としてはメチル基、エチル基、プロピル基、シクロヘキシル基等、アルケニル基としてはビニル基、アリル基等、アリール基としてはフェニル基等、ハロゲン置換基としては３，３，３−トリフルオロプロピル基等が例示される。
また、Ｌは１０以上の整数で、このジオルガノポリシロキサンの２３℃における粘度が１００〜２０万ｍＰａ・ｓの範囲、好ましくは５００〜１０万ｍＰａ・ｓの範囲となる数である。なお、粘度は例えば回転粘度計（ＢＬ型、ＢＨ型、ＢＳ型、コーンプレート型、レオメータ等）により測定することができる。なお、上記粘度範囲は、通常、該α，ω−シラノール基封鎖直鎖状ジオルガノポリシロキサンの重合度Ｌ（又は分子中のケイ素原子数）が、約５０〜３，０００、特に約１００〜１，５００程度に相当するものである。
【００１９】
また適切には、該ポリマーは、組成物全体（特に（Ａ）〜（Ｇ）成分の合計）中に、好ましくは３０〜９０質量％、より好ましくは４０〜８０質量％の量で存在する。該ポリマーが３０質量％未満では得られる室温硬化性オルガノポリシロキサン組成物の機械的特性が劣る場合があり、９０質量％を超える量では得られる室温硬化性オルガノポリシロキサン組成物の形状保持性が低下する場合がある。
【００２０】
［（Ｂ）成分］
（Ｂ）成分である加水分解性オルガノシランは、下記一般式（１）で示される１分子中に１個のビニル基と３個のメトキシ基と、又は２個のビニル基と２個のメトキシ基とを有する加水分解性のビニルメトキシシラン化合物である。
（Ｒ1）(4-n)Ｓｉ（ＯＲ2）n      （１）
（式中、Ｒ1がビニル基であり、Ｒ2がメチル基であり、ｎは２又は３である。）
【００２１】
上記加水分解性オルガノシランは、（Ａ）成分中の水酸基と縮合反応して、通常、（Ａ）成分であるベースポリマーの両末端に導入されることによって、通常、（Ａ）成分の分子鎖両末端に位置するシラノール基を加水分解性シリル基へと変性するほか、下記に記載する無機質充填剤（Ｄ）や製造中に混入する水分を除去するための原料であり、かつまた、得られる室温硬化性オルガノポリシロキサン組成物の架橋剤（硬化剤）としても作用するものである。（Ｂ）成分としての加水分解性オルガノシランは、ビニルトリメトキシシラン、ジビニルジメトキシシランから選択される。その中でもより好ましくは、ビニルトリメトキシシランを用いる場合がより有効である。
【００２２】
（Ｂ）成分の加水分解性オルガノシランの適切な添加量は、組成物全体（特に（Ａ）〜（Ｇ）成分の合計）中に、０．５〜１０質量％が好ましく、より好ましくは１．５〜７質量％の量で存在することである。該オルガノシランが０．５質量％未満では得られる室温硬化性オルガノポリシロキサン組成物の経時における保存安定性が悪くなるほか、硬化物ゲル等が混入し、シリコーンゴム硬化物の意匠性が低下する場合がある。また、１０質量％を超える量では得られる室温硬化性オルガノポリシロキサン組成物の機械的特性が低下したり、硬化が遅延してしまう場合がある。
【００２３】
［（Ｃ１）成分］
（Ｃ１）成分である分子内に少なくとも１個、好ましくは１〜１０個、より好ましくは１〜５個のＮ（窒素）原子を有する有機化合物は、（Ａ）成分中に含まれる水酸基と（Ｂ）成分のオルガノシランとの反応を、比較的緩やかに促進するために添加することが目的である。ここで、分子内に少なくとも１個のＮ原子を有する有機化合物はどのような構造のものを用いてもよい。その具体例としては、メチルアミン、エチルアミン、プロピルアミン、ブチルアミン、オクチルアミン等の１級アミン類、ジメチルアミン、ジエチルアミン、ジプロピルアミン、ジブチルアミン、ジオクチルアミン等の２級アミン類、トリメチルアミン、トリエチルアミン、トリプロピルアミン、トリブチルアミン、トリオクチルアミン等の３級アミン類、１，１，３，３−テトラメチルグアニジン、１，１，３，３−テトラメチル−２−［３−（トリメトキシシリル）プロピル］グアニジンなどのグアニジン骨格を有するアミン類が例示される。また、（Ｃ１）成分の分子内に少なくとも１個のＮ原子を有する有機化合物は、後述する（Ｃ２）成分の硬化触媒と同一種類のものであってもよく、即ち（Ｃ１）成分として、例えば、後述する（Ｃ２）成分と同様の、分子内に少なくとも１個のグアニジン骨格を有する非ケイ素系有機化合物及び／又は分子内に少なくとも１個のグアニジン骨格を有するシラン化合物を用いても構わない。但し、（Ｃ１）成分は、（Ｅ）、（Ｆ）成分を含まないものである。
【００２４】
（Ｃ１）成分の適切な添加量は用いる有機化合物種によっても異なるが、組成物全体（特に（Ａ）〜（Ｇ）成分の合計）中に、０．０１〜３．０質量％が好ましく、より好ましくは０．０２〜１．５質量％の量で存在することである。（Ｃ１）成分が０．０１質量％未満では（Ａ）成分中に含まれる水酸基と（Ｂ）成分中に含まれる加水分解性基との反応を十分に促進することができないため、得られる室温硬化性オルガノポリシロキサン組成物の保存安定性が低下する可能性があり、３．０質量％を超える量では得られる室温硬化性オルガノポリシロキサン組成物の硬化性が速すぎて作業性が悪くなったり、製造中に硬化しやすくなり、結果的に硬化物ゲルが混入し、シリコーンゴム硬化物の意匠性が低下してしまう場合がある。
【００２５】
［（Ｃ２）成分］
（Ｃ２）成分の硬化触媒は、得られる室温硬化性オルガノポリシロキサン組成物において必要に応じた速硬化性を付与することが目的で添加される任意成分である。この（Ｃ２）成分は、反応プロセスを促進すればどのような触媒種であってもよいが、その中でもより適切な触媒としては、分子内に少なくとも１個のグアニジン骨格を有する非ケイ素系有機化合物、分子内に少なくとも１個のグアニジン骨格を有するシラン化合物、有機スズ触媒あるいは有機ビスマス触媒が好ましい。その具体例としては、１，１，３，３−テトラメチルグアニジン、１，１，３，３−テトラメチル−２−［３−（トリメトキシシリル）プロピル］グアニジンなどのグアニジン骨格を有するアミン類、ジメチルジメトキシスズ、ジブチルスズジアセテート、ジブチルスズジオクトエート、ジブチルスズジベンジルマレート、ジオクチルスズジアセテート、ジオクチルスズジバーサテート等の有機スズ化合物類、オクチル酸ビスマス、ネオデカン酸ビスマス等の有機ビスマス化合物類が例示される。また前述同様、（Ｃ１）成分の分子内に少なくとも１個のＮ原子を有する有機化合物と（Ｃ２）成分の硬化触媒とは、同一種類のものであってもよく、即ち、（Ｃ１）成分及び（Ｃ２）成分として、いずれも、分子内に少なくとも１個のグアニジン骨格を有する非ケイ素系有機化合物及び／又は分子内に少なくとも１個のグアニジン骨格を有するシラン化合物同士を使用しても構わない。但し、（Ｃ２）成分は、（Ｅ）、（Ｆ）成分を含まないものである。
【００２６】
（Ｃ２）成分を配合する場合の適切な添加量は触媒種によっても異なるが、組成物全体（特に（Ａ）〜（Ｇ）成分の合計）中に、０．００１〜３．０質量％が好ましく、より好ましくは０．００５〜１．５質量％の量で存在することである。なお、（Ｃ１）成分の硬化触媒と（Ｃ２）成分の硬化触媒が同一種類のものである場合の添加量は、（Ｃ１）成分の添加量範囲と同じ、即ち０．０１〜３．０質量％が好ましく、より好ましくは０．０２〜１．５質量％の量で存在することである。（Ｃ２）成分が０．００１質量％未満では得られる室温硬化性オルガノポリシロキサン組成物の硬化性が低下したり、未硬化となる可能性があり、３．０質量％を超える量では得られる室温硬化性オルガノポリシロキサン組成物の硬化性が速すぎて作業性が悪くなったり、製造中に硬化しやすくなり、結果的に硬化物ゲルが混入し、シリコーンゴム硬化物の意匠性が低下してしまう場合がある。
【００２７】
［（Ｄ）成分］
（Ｄ）成分である炭酸カルシウム、アルミナ、酸化アルミニウム、水酸化アルミニウム、シリカ、カーボン、チタニア、酸化亜鉛、炭酸亜鉛、クレー及びマイカからなる群から選ばれる少なくとも１種の無機質充填剤は、硬化後のゴム状弾性体に機械的強度や硬さを付与する目的で配合される成分である。これら無機質充填剤は１種であっても、複数種を使用しても構わない。これら無機質充填剤の表面処理については制限を受けないが、より形状保持性を高めるためには表面処理剤により表面を疎水化処理した無機質充填剤を使用することが好ましい。しかしながら、表面処理をすることにより価格的に高騰するようであれば、無処理の充填剤を使用する方が好ましい。表面疎水化処理又は未処理の、炭酸カルシウムの具体例としては、表面疎水化処理又は未処理の重質炭酸カルシウム、コロイド質炭酸カルシウム等が挙げられ、シリカの具体例としては、表面疎水化処理又は未処理の煙霧状シリカ、沈降性シリカ等が挙げられる。
【００２８】
これら無機質充填剤の適切な添加量は、組成物全体（特に（Ａ）〜（Ｇ）成分の合計）中に、２〜６０質量％が好ましく、より好ましくは５〜５８質量％、更に好ましくは８〜５３質量％の量で存在する。該無機質充填剤が２質量％未満では得られる室温硬化性オルガノポリシロキサン組成物の形状保持性が低下する場合があり、６０質量％を超える量では得られる室温硬化性オルガノポリシロキサン組成物の粘度が高すぎて作業性が悪くなったり、製造中に硬化しやすくなり、結果的に硬化物ゲルが混入し、シリコーンゴム硬化物の意匠性が低下してしまう場合がある。
【００２９】
［（Ｅ）成分］
（Ｅ）成分である接着促進剤は、下記一般式（２）で示される窒素含有官能性基を有するアルコキシシランからなるものである。
（Ｒ3Ｏ）(3-q)Ｓｉ（Ｒ3）qＸ      （２）
（式中、Ｒ3は炭素原子数１〜８のアルキル基又はハロアルキル基であり、Ｘはアミノ基、ケチミノ基、イソシアネート基及びウレイド基からなる群から選ばれる少なくとも１種の基によって官能化された、１価の脂肪族炭化水素基又は芳香族炭化水素基であり、ｑは０〜２、好ましくは０又は１である。）
【００３０】
上記式（２）中、Ｒ3は炭素原子数１〜８のアルキル基又はハロアルキル基であり、具体的に、アルキル基としては、メチル基、エチル基、プロピル基、シクロヘキシル基等が挙げられ、ハロアルキル基としては、これらのアルキル基の水素原子の一部又は全部が塩素、フッ素等のハロゲン原子で置換されたものが挙げられる。
また、Ｘはアミノ基、ケチミノ基、イソシアネート基及びウレイド基からなる群から選ばれる少なくとも１種の基によって官能化された、１価の脂肪族炭化水素基又は芳香族炭化水素基であり、具体的には、Ｎ−２−（アミノエチル）−３−アミノプロピル基、３−アミノプロピル基、Ｎ−（１，３−ジメチルブチリデン）アミノプロピル基、３−イソシアネートプロピル基、３−ウレイドプロピル基等を挙げることができる。
【００３１】
上記接着促進剤は、必要に応じて、得られる室温硬化性オルガノポリシロキサン組成物に良好な接着性を付与させる目的で使用する任意成分である。接着促進剤は１種のみでも、２種以上の異種の接着促進剤を組み合わせて併用して使用してもよい。接着促進剤としては、上記一般式（２）のＸ部に指定官能基を有する公知のものが好適に使用される。（Ｅ）成分の接着促進剤の具体例としては、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン等のアミノシラン類、３−トリメトキシシリル−Ｎ−（１，３−ジメチルブチリデン）プロピルアミン、３−トリエトキシシリル−Ｎ−（１，３−ジメチルブチリデン）プロピルアミン等のケチミノシラン類、３−イソシアネートプロピルトリエトキシシラン、３−イソシアネートプロピルトリメトキシシラン等のイソシアネートシラン類、３−ウレイドプロピルトリエトキシシラン等のウレイドシラン類などが例示される他、下記のアミノ官能性基含有アルコキシシラン等を具体例として挙げることができる。
【００３２】
【化４】
2016121262.tif 000005
【００３３】
【化５】
2016121262.tif 000006
【００３４】
【化６】
2016121262.tif 000007
【００３５】
【化７】
2016121262.tif 000008
【００３６】
【化８】
2016121262.tif 000009
【００３７】
【化９】
2016121262.tif 000010
【００３８】
【化１０】
2016121262.tif 000011
【００３９】
【化１１】
2016121262.tif 000012
【００４０】
【化１２】
2016121262.tif 000013
【００４１】
【化１３】
2016121262.tif 000014
【００４２】
【化１４】
2016121262.tif 000015
【００４３】
【化１５】
2016121262.tif 000016
【００４４】
【化１６】
2016121262.tif 000017
【００４５】
これらの中でもアミノアルキルアルコキシシラン、ケチミノアルキルアルコキシシラン及びウレイドアルキルアルコキシシランからなる群から選ばれる少なくとも１種であることが好ましい。但し、（Ｅ）成分は、（Ｃ１）、（Ｃ２）成分を含まないものである。
【００４６】
これら接着促進剤を配合する場合の適切な添加量は、組成物全体（特に（Ａ）〜（Ｇ）成分の合計）中に、好ましくは０．２〜５質量％、より好ましくは０．３〜３質量％、更に好ましくは０．５〜２質量％の量で存在する。該接着促進剤が０．２質量％未満では得られる室温硬化性オルガノポリシロキサン組成物の接着性が低下する場合があり、５質量％を超える量では得られる室温硬化性オルガノポリシロキサン組成物の機械的特性が低下する場合があるほか、経済的にも不利となる。
【００４７】
［（Ｆ）成分］
（Ｆ）成分の下記一般式（３）で示されるオルガノシラザン化合物は、必要に応じて得られる組成物に良好な保存安定性と吐出性を付与するために添加する任意成分であって、後述する（Ｇ）成分であるケテンシリルアセタール型化合物及び／又は２−メチルジアルコキシシリルプロピオン酸エステル又はそれらの部分加水分解物も（Ｆ）成分の代わりとして添加することができ、どちらかを使用してもその両方を併用しても構わない。
【化１７】
2016121262.tif 000018
（式中、Ｒ4は水素原子、炭素原子数１〜３のアルキル基又はビニル基であり、Ｒ4は互いに同一であっても異種の基であってもよい。）
【００４８】
上記一般式（３）のＲ4は同一又は異種の、水素原子、炭素原子数１〜３のメチル基、エチル基、プロピル基、イソプロピル基等のアルキル基もしくはビニル基であり、その中でも水素原子、メチル基、エチル基が好ましく、より好ましくは水素原子とメチル基がよい。
【００４９】
上記（Ｆ）成分の具体例としては、ヘキサメチルジシラザン、ヘキサエチルジシラザン、１，３−ジビニル−１，１，３，３−テトラメチルジシラザン、１，３−ジビニル−１，１，３，３−テトラエチルジシラザン、ヘプタメチルジシラザン、１，１，３，３−テトラエチルジシラザンなどが例示され、これらは１種に限定されず、その２種以上を使用してもよい。但し、（Ｆ）成分は、（Ｃ１）、（Ｃ２）成分を含まないものである。
【００５０】
この（Ｆ）成分を配合する場合の配合量は、組成物全体（特に（Ａ）〜（Ｇ）成分の合計）中に、０．５〜１０質量％が好ましく、０．７〜５質量％がより好ましい。（Ｆ）成分が０．５質量％未満では期待する良好な保存性を得ることができない他、吐出性が低下するおそれがあり、逆に１０質量％より多くするとこの組成物の硬化性が著しく遅くなったり、かつ硬化時に発生する副生成ガスの発生が多くなる場合がある。
【００５１】
［（Ｇ）成分］
（Ｇ）成分の下記一般式（４）で示されるケテンシリルアセタール型化合物及び／又は下記一般式（５）で示される２−メチルジアルコキシシリルプロピオン酸エステル又はそれらの部分加水分解物は、必要に応じて得られる組成物に良好な保存安定性と吐出性を付与するために添加する任意成分であって、前述した（Ｆ）成分のシラザン化合物も（Ｇ）成分の代わりとして添加することができ、どちらかを使用してもその両方を併用しても構わない。
（Ｒ5Ｏ）2ＳｉＲ6ＯＣ（ＯＲ6）ＣＨＣＨ3      （４）
（Ｒ5Ｏ）2Ｓｉ（ＣＨ3）ＣＨ（ＣＨ3）ＣＯＯＲ6      （５）
（式中、Ｒ5は炭素原子数１〜４のアルキル基であり、Ｒ6は炭素原子数１〜１２の非置換又は置換のアルキル基であり、Ｒ5、Ｒ6は互いに同一であっても異種の基であってもよい。）
【００５２】
上記一般式（４）、（５）において、Ｒ5の炭素原子数１〜４のアルキル基は、直鎖状、環状、分岐状のいずれでもよく、例えばメチル基、エチル基、プロピル基、イソプロピル基、ｎ−ブチル基、ｔｅｒｔ−ブチル基、ｓｅｃ−ブチル基、イソブチル基が挙げられる。
また、Ｒ6の炭素原子数１〜１２の非置換又は置換のアルキル基は、直鎖状、環状、分岐状のいずれでもよく、例えばメチル基、エチル基、プロピル基、ｎ−ブチル基、ヘキシル基、ヘプチル基、オクチル基、ノニル基、デシル基等の直鎖状のアルキル基、シクロヘキシル基等の環状のアルキル基及びｔｅｒｔ−ブチル基、２−エチルヘキシル基等の分岐状のアルキル基や、これらの基の水素原子の一部又は全部を塩素、フッ素、臭素等のハロゲン原子で置換したクロロメチル基、ブロモエチル基、トリフルオロプロピル基等のハロゲン置換１価炭化水素基等で置換された基等を挙げることができる。これらの基は同一であっても異なっていてもよい。また、これらは１種を単独で又は２種以上を併用して使用することができる。本発明において、Ｒ5は、メチル基、エチル基が好ましく、その中でもよりメチル基が好ましい。またＲ6は、メチル基、エチル基、ｎ−ブチル基、２−エチルヘキシル基が好ましく、その中でもより２−エチルヘキシル基が好ましい。
【００５３】
なお、一般式（４）で示されるケテンシリルアセタール型化合物と一般式（５）で示される２−メチルジアルコキシシリルプロピオン酸エステルとは、互いに構造異性体の関係にあるものであって、通常は、これらの混合物として存在するものである。
【００５４】
この（Ｇ）成分を配合する場合の配合量は、組成物全体（特に（Ａ）〜（Ｇ）成分の合計）中に、０．５〜１０質量％が好ましく、０．７〜５質量％がより好ましい。（Ｇ）成分が０．５質量％未満では期待される良好な保存性を得ることができない他、吐出性が低下するおそれがあり、逆に１０質量％より多くするとこの組成物の硬化性が著しく遅くなる場合がある。
【００５５】
なお、上記の（Ｅ）、（Ｆ）、（Ｇ）及び（Ｃ２）成分は、いずれも、後述する工程［４］（即ち、（Ａ）、（Ｂ）、（Ｃ１）及び（Ｄ）成分を、所定の順序で添加し、分散させてベースを作製した後の工程）において添加されるものであって、この場合、（Ｅ）、（Ｆ）、（Ｇ）及び（Ｃ２）成分から選ばれる１種又は２種以上の任意の成分が添加されるものであるが、好ましくは、（Ｅ）、（Ｆ）及び（Ｃ２）成分の組み合わせ、（Ｅ）、（Ｇ）及び（Ｃ２）成分の組み合わせ、又は（Ｅ）、（Ｆ）、（Ｇ）及び（Ｃ２）成分の組み合わせで添加することが好ましい。
【００５６】
［その他の任意成分］
本製造方法にて製造する室温硬化性オルガノポリシロキサン組成物は、期待される性能を損なわないことを条件とし、目的に応じて任意の成分を添加することができる。その具体例としては、ゴム物性を調整するための末端未反応性ポリマーである可塑剤、着色するための顔料や染料、導電性や放熱性を付与するための金属粉、押し出し作業性を改良するための粘度調整剤、紫外線吸収剤、防かび剤、耐熱性向上剤、難燃化剤など、各種の添加剤が例示できる。
【００５７】
［製造プロセス］
本発明の室温硬化性オルガノポリシロキサン組成物の製造方法は、以下の工程［１］〜［５］を含むことを特徴とするものである。なお、本発明の室温硬化性オルガノポリシロキサン組成物は、バッチプロセスにて製造されることが好ましい。
［１］：（Ａ）ケイ素原子に結合した水酸基を１分子中に少なくとも２個含有するオルガノポリシロキサンと、（Ｂ）前記一般式（１）で示される加水分解性オルガノシランを、適切な混合機、例えば井上製作所製プラネタリミキサーなどの混合機中で分散し、ブレンドを形成する工程；
［２］：該ブレンドに、（Ｃ１）分子内に少なくとも１個のＮ原子を有する有機化合物を加え、分散させる工程；
［３］：工程［２］を経て得られた該ブレンドに、（Ｄ）炭酸カルシウム、アルミナ、酸化アルミニウム、水酸化アルミニウム、シリカ、カーボン、チタニア、酸化亜鉛、炭酸亜鉛、クレー及びマイカからなる群から選ばれる少なくとも１種の無機質充填剤を添加し、分散させてベースを作製する工程；
［４］：該ベースに、硬化触媒（Ｃ２）、接着促進剤（Ｅ）、オルガノシラザン化合物（Ｆ）及びケテンシリルアセタール型化合物及び／又は２−メチルジアルコキシシリルプロピオン酸エステル又はそれらの部分加水分解物（Ｇ）から選ばれる１種又は２種以上を加え、十分に均質になるまで分散して室温硬化性オルガノポリシロキサン組成物を調製する工程；
［５］：工程［４］で得られた室温硬化性オルガノポリシロキサン組成物から揮発成分を取り除く工程（但し、工程［１］〜［３］において揮発成分を取り除く工程を除く。）。
【００５８】
本発明において、無機質充填剤（Ｄ）を添加してベースを作製する工程（工程［３］）の前に、ケイ素原子に結合した水酸基を１分子中に少なくとも２個含有するオルガノポリシロキサン（Ａ）と一般式（１）で示される加水分解性オルガノシラン（Ｂ）を完全に混合し混合液（ブレンド）を得る工程（工程［１］）の後、硬化触媒である分子内に少なくとも１個のＮ原子を有する有機化合物（Ｃ１）を加え、分散させる工程（工程［２］）は、上記工程［３］と共に、本発明の必須の工程である。
【００５９】
その後、工程［４］において、使用される用途に応じて必要量の硬化触媒（Ｃ２）、接着促進剤（Ｅ）、オルガノシラザン化合物（Ｆ）あるいはケテンシリルアセタール型化合物及び／又は２−メチルジアルコキシシリルプロピオン酸エステル又はそれらの部分加水分解物（Ｇ）を添加し、最終生成物が十分に均質になるまで分散することで、目的とする室温硬化性オルガノポリシロキサン組成物を得ることができる。ここで、硬化触媒（Ｃ２）、接着促進剤（Ｅ）、オルガノシラザン化合物（Ｆ）及びケテンシリルアセタール型化合物及び／又は２−メチルジアルコキシシリルプロピオン酸エステル又はそれらの部分加水分解物（Ｇ）は、同時に添加しても、別々に添加しても構わないが、より好ましくは硬化触媒（Ｃ２）と接着促進剤（Ｅ）は、事前に混合せず添加する方が好ましい。
【００６０】
ここで、工程［５］の、工程［４］までで得られた生成物（室温硬化性オルガノポリシロキサン組成物）から揮発成分を取り除く工程（手段、方法等）には特に制限を持たないが、具体的には真空ポンプ等の減圧脱泡混合により取り除くことが好ましい。その際の真空度は−０．０６ＭＰａ以下であることがより好ましい。
なお、本発明の製造方法において、工程［５］に係る揮発成分の除去工程は、工程［１］〜［４］を経て製造された生成物（室温硬化性オルガノポリシロキサン組成物）に対して初めて施される工程であって、本発明の製造方法では、工程［１］〜［３］において揮発成分を取り除く工程を含む場合を除くものである。
【００６１】
また、本発明においては、全工程（工程［１］〜［５］）を経て得られた室温硬化性オルガノポリシロキサン組成物の揮発分が、７０℃、２４時間の条件に曝された場合、質量換算で７．０％以下、より好ましくは質量換算で４．０％以下であることが好ましい。この理由は揮発分が７．０％より多い場合、揮発する成分が多いことから、組成物の硬化性が悪化するおそれがあり、また工程［５］の最終生成物から揮発成分を取り除く工程が不十分であることから、副生成物のアルコールを十分に取り除くことができていないことによる保存安定性の悪化が起こる。
【００６２】
全工程を経る工程時間については、４８時間以内に行うことが好ましく、より好ましくは１時間以上２４時間以内に全工程を経て組成物を得ることがよい。この理由は、工程時間が４８時間を超える場合、組成物の硬化が進行して外観不良となったり、製造設備内にゲルを生じるおそれがあるためである。
【００６３】
またここで分散とは、理想的には内部添加成分が均一に分散することが好ましいが、これを確認する方法は時間を要する。そこで、適切な混合機内に添加した内部添加成分をある一定の回転速度（ｒｐｍ）にて一定時間混合することを「分散」とした。好ましい回転数は２ｒｐｍ以上にて約１分間以上混合し分散することが好ましく、その中でもより好ましくは５ｒｐｍ以上にて約５分間以上混合し分散することが好ましい。
【００６４】
本製造方法にて得られる室温硬化性オルガノポリシロキサン組成物は、例えば自動車用オイルシール、建築用シーラント、電気電子用接着剤として使用される。本発明においては、この室温硬化性オルガノポリシロキサン組成物にてシールされた、又は接着された構造体を提供するが、かかる構造体としては、自動車や建造物、電気電子部品等が挙げられる。また、シール又は接着の形態としてはＦＩＰＧ（Ｆｏｒｍｅｄ  Ｉｎ  Ｐｌａｃｅ  Ｇａｓｋｅｔｓ）、シーリング材、接着剤等が挙げられる。
【実施例】
【００６５】
以下、実施例及び比較例を挙げて本発明を具体的に説明するが、本発明は下記の実施例に限定されるものではない。なお、実施例及び比較例はすべてバッチプロセスにて行い、適切な混合機としてはプラネタリミキサー（（株）井上製作所製）を用い、分散混合は回転速度１〜５０ｒｐｍにて行い、減圧保持脱泡分散混合は、−０．０２〜−０．０７ＭＰａの真空度で回転速度１〜５０ｒｐｍにて行った。特に記載のない粘度などの物性値は、２３℃での値を示す。また、粘度は回転粘度計による測定値を示す。
【００６６】
［実施例１］
［１］粘度２０，０００ｍＰａ・ｓのα，ω−ビス−ジヒドロキシ−ジメチルポリシロキサン（（Ａ）成分）を１００質量部、ビニルトリメトキシシラン（（Ｂ）成分）を７質量部加え、分散混合したのち、
［２］１，１，３，３−テトラメチル−２−［３−（トリメトキシシリル）プロピル］グアニジン（（Ｃ１）成分）を０．５質量部加え、減圧保持脱泡分散混合を行った。
［３］その後、煙霧状シリカ（商品名；ＭＵ−２１５、ジメチルジクロロシラン表面疎水化処理品、ＢＥＴ比表面積；１２０ｍ2／ｇ、水分量０．５質量％、信越化学工業（株）製）（（Ｄ）成分）を１５質量部加え、減圧保持脱泡分散混合を行った。
［４］その後、３−アミノプロピルトリメトキシシラン（（Ｅ）成分）を１質量部、ヘキサメチルジシラザン（（Ｆ）成分）を２質量部、１，１，３，３−テトラメチル−２−［３−（トリメトキシシリル）プロピル］グアニジン（（Ｃ２）成分）を０．１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物１を得た。
【００６７】
［実施例２］
［１］粘度２０，０００ｍＰａ・ｓのα，ω−ビス−ジヒドロキシ−ジメチルポリシロキサン（（Ａ）成分）を１００質量部、ビニルトリメトキシシラン（（Ｂ）成分）を４質量部加え、分散混合したのち、
［２］１，１，３，３−テトラメチル−２−［３−（トリメトキシシリル）プロピル］グアニジン（（Ｃ１）成分）を０．５質量部加え、減圧保持脱泡分散混合を行った。
［３］その後、煙霧状シリカ（商品名；ＭＵ−２１５（前出）、信越化学工業（株）製）（（Ｄ）成分）を１５質量部加え、減圧保持脱泡分散混合を行った。
［４］その後、３−アミノプロピルトリメトキシシラン（（Ｅ）成分）を１質量部、アクリル酸２−エチルヘキシルとジメトキシメチルシランとの反応物（商品名；ＯＣＭＳ−２、信越化学工業（株）製）（（Ｇ）成分）を２質量部、１，１，３，３−テトラメチル−２−［３−（トリメトキシシリル）プロピル］グアニジン（（Ｃ２）成分）を０．１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物２を得た。
【００６８】
［実施例３］
［１］粘度２０，０００ｍＰａ・ｓのα，ω−ビス−ジヒドロキシ−ジメチルポリシロキサン（（Ａ）成分）を１００質量部、ビニルトリメトキシシラン（（Ｂ）成分）を７質量部加え、分散混合したのち、
［２］イソプロピルアミン（（Ｃ１）成分）を１質量部加え、減圧保持脱泡分散混合を行った。
［３］その後、煙霧状シリカ（商品名；ＭＵ−２１５（前出）、信越化学工業（株）製）（（Ｄ）成分）を１５質量部加え、減圧保持脱泡分散混合を行った。
［４］その後、３−アミノプロピルトリメトキシシラン（（Ｅ）成分）を１質量部、ヘキサメチルジシラザン（（Ｆ）成分）を２質量部、ジオクチルスズジラウレート（（Ｃ２）成分）を０．０１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物３を得た。
【００６９】
［実施例４］
［１］粘度２０，０００ｍＰａ・ｓのα，ω−ビス−ジヒドロキシ−ジメチルポリシロキサン（（Ａ）成分）を１００質量部、ビニルトリメトキシシラン（（Ｂ）成分）を７質量部加え、分散混合したのち、
［２］１，１，３，３−テトラメチル−２−［３−（トリメトキシシリル）プロピル］グアニジン（（Ｃ１）成分）を０．５質量部加え、減圧保持脱泡分散混合を行った。
［３］その後、煙霧状シリカ（商品名；ＭＵ−２１５（前出）、信越化学工業（株）製）（（Ｄ）成分）を１５質量部加え、減圧保持脱泡分散混合を行った。
［４］その後、３−アミノプロピルトリメトキシシラン（（Ｅ）成分）を１質量部、ヘキサメチルジシラザン（（Ｆ）成分）を２質量部、ジオクチルスズジラウレート（（Ｃ２）成分）を０．０１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物４を得た。
【００７０】
［実施例５］
［１］粘度２０，０００ｍＰａ・ｓのα，ω−ビス−ジヒドロキシ−ジメチルポリシロキサン（（Ａ）成分）を１００質量部、ビニルトリメトキシシラン（（Ｂ）成分）を７質量部加え、分散混合したのち、
［２］１，１，３，３−テトラメチル−２−［３−（トリメトキシシリル）プロピル］グアニジン（（Ｃ１）成分）を０．５質量部加え、減圧保持脱泡分散混合を行った。
［３］その後、重質炭酸カルシウム（商品名；ＭＣコートＳ−２０、丸尾カルシウム（株）製）（（Ｄ）成分）を８０質量部、コロイド質炭酸カルシウム（商品名；白艶華ＣＣ−Ｒ、白石カルシウム（株）製）（（Ｄ）成分）を２０質量部、煙霧状シリカ（商品名；ＭＵ−２１５（前出）、信越化学工業（株）製）（（Ｄ）成分）を７質量部加え、減圧保持脱泡分散混合を行った。
［４］その後、３−アミノプロピルトリメトキシシラン（（Ｅ）成分）を２質量部、ヘキサメチルジシラザン（（Ｆ）成分）を２質量部、１，１，３，３−テトラメチル−２−［３−（トリメトキシシリル）プロピル］グアニジン（（Ｃ２）成分）を０．１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物５を得た。
【００７１】
［比較例１］
実施例１において［２］工程を省いた以外は同様の製造方法にて行い、目的とする室温硬化性オルガノポリシロキサン組成物６を得た。
【００７２】
［比較例２］
実施例１において［１］工程中に１，１，３，３−テトラメチル−２−［３−（トリメトキシシリル）プロピル］グアニジン（（Ｃ１）成分）を１質量部加えて、［２］工程を省いた以外は同様の製造方法にて行い、目的とする室温硬化性オルガノポリシロキサン組成物７を得た。
【００７３】
［比較例３］
［１］粘度２０，０００ｍＰａ・ｓのα，ω−ビス−ジヒドロキシ−ジメチルポリシロキサン（（Ａ）成分）を１００質量部に、
［３］煙霧状シリカ（商品名；ＭＵ−２１５（前出）、信越化学工業（株）製）（（Ｄ）成分）を１５質量部加え、減圧脱泡分散混合を行った。
その後、ビニルトリメトキシシラン（（Ｂ）成分）を７質量部加え、混合したのち、
［４］３−アミノプロピルトリメトキシシラン（（Ｅ）成分）を１質量部、ヘキサメチルジシラザン（（Ｆ）成分）を２質量部、ジオクチルスズジラウレート（（Ｃ２）成分）を０．０１質量部加え、減圧保持脱泡分散混合を行った。
［５］その後、副生成物のメタノールを取り除くため、−０．０８ＭＰａ以下にて減圧脱泡分散混合を行い、目的とする室温硬化性オルガノポリシロキサン組成物８を得た。
【００７４】
［比較例４］
実施例１において、工程［１］〜［４］のすべての工程において揮発成分を取り除く操作を行い、目的とする室温硬化性オルガノポリシロキサン組成物９を得た。
【００７５】
［比較例５］
実施例１において、工程［５］を省いた以外は同様の製造方法にて行い、目的とする室温硬化性オルガノポリシロキサン組成物１０を得た。
【００７６】
［試験方法］
上述したように各室温硬化性オルガノポリシロキサン組成物をバッチプロセスにて製造後、製造後の釜内部に硬化物ゲルの有無を目視にて確認した。
【００７７】
上記実施例及び比較例で得られた室温硬化性オルガノポリシロキサン組成物を深さ２ｍｍの型枠に流し込み、２３℃、５０％ＲＨで７日間養生して２ｍｍ厚のゴムシートを得た。その際、室温硬化性オルガノポリシロキサン組成物の外観を目視にて確認し、硬化物ゲルや充填剤の凝集物の有無を確認した。また、ＪＩＳ  Ａ  ５７５８に規定する方法に準じてタックフリータイム（指触乾燥時間）を測定した。更に、得られた２ｍｍ厚のゴムシートより、ＪＩＳ  Ｋ  ６２４９に準じてゴム物性（硬さ（デュロメータータイプＡ）、切断時伸び及び引張強さ）を測定した。
硬化速度試験方法は、内径が１０ｍｍのガラスシャーレに実施例及び比較例で得られた室温硬化性オルガノポリシロキサン組成物を充填し、２３℃、５０％ＲＨ×１日後に、空気に触れた部分から硬化した厚さを測定した。
更に、実施例及び比較例で得られた室温硬化性オルガノポリシロキサン組成物を７０℃にて２４時間曝し、その前後の質量から揮発分を算出した。
また、実施例及び比較例で得られた室温硬化性オルガノポリシロキサン組成物より、幅２５ｍｍ、長さ１００ｍｍのアルミニウム被着体を用いて接着面積２．５ｍｍ2、接着厚さ１ｍｍの剪断接着試験体を作製し、２３℃、５０％ＲＨで７日間養生して測定を行い、剪断接着力と凝集破壊率を確認した。
【００７８】
保存劣化試験は、実施例及び比較例で得られた室温硬化性オルガノポリシロキサン組成物を常温（０〜３０℃の環境下）にて密封条件下、未硬化状態に６ヶ月間放置し、その後製造初期と同様の試験（揮発分、ゴム物性、剪断接着力及び凝集破壊率の測定）を行うことで、性能劣化の確認を行った。
【００７９】
下記に実施例１〜５及び比較例１〜５の試験結果を表１に示す。また、実施例１〜５及び比較例１〜５の室温硬化性オルガノポリシロキサン組成物製造における全工程時間を表１に併記する。
【００８０】
【表１】
2016121262.tif 000019
【００８１】
表１からわかるように、実施例１〜５で調製された室温硬化性オルガノポリシロキサン組成物は、装置内部や組成物中に硬化物ゲルが確認されておらず、また常温保存６ヶ月後の物性、接着性共に良好である結果が分かる。
それに対し、比較例１では［２］工程を省いたため、［１］工程でポリマーとオルガノシランの反応が行われず、保存安定性が悪化する結果となっている。
更に、比較例２においては、［１］工程中に（Ｃ１）分子内に少なくとも１個のＮ原子を有する有機化合物である１，１，３，３−テトラメチル−２−［３−（トリメトキシシリル）プロピル］グアニジンが添加されたため、ポリマーとオルガノシランとの反応が急激に進行し、装置内及び組成物中に硬化物ゲルが発生・混入する結果となっている。
また、比較例３においては、（Ａ）成分のポリシロキサンと（Ｄ）成分の無機質充填剤を混合後、（Ｂ）成分の加水分解性オルガノシラン、（Ｅ）成分の接着促進剤と（Ｆ）成分のオルガノシラザン化合物と（Ｃ２）成分の硬化触媒の順で混合されたため、ポリマー末端の水酸基や充填剤表面の水酸基等とオルガノシランとの反応が経時で起こったことから、保存安定性が悪化する結果となっている。
比較例４においては、最終目的物から副生成物を取り除く工程をすべての工程後に行ったため、添加された（Ｂ）成分の加水分解性オルガノシラン（ビニルトリメトキシシラン）や（Ｆ）成分のオルガノシラザン化合物（ヘキサメチルジシラザン）も本工程により取り除かれてしまい、保存安定性が悪化する結果となっている。
比較例５においては、比較例４とは逆に最終目的物から副生成物を取り除く工程を行っていないため、副生成物のメタノールが除去できず、保存安定性が低下する結果となっている。これは得られた室温硬化性オルガノポリシロキサン組成物の揮発分からも裏付けられる。
これらの結果から、本発明の室温硬化性オルガノポリシロキサン組成物の製造方法は有効であることが分かる。